(57)【要約】【課題】  アンテナの受信性能を低下させることなく、時計の外観を決定する外胴又は胴と裏蓋を電気抵抗率が高い金属で構成することにある。【解決手段】  アンテナ５８は、非導電性材料等からなる内胴５２のアンテナ収納部５２ａに収められている。非導電性材料等からなる中枠５３はアンテナ収納部５２ａの開口部に配置されている。このようにアンテナ５８を非導電性材料等からなる部材で囲むことにより、金属等の導電性材料からなる外胴５０や裏蓋５４とアンテナ５８とを離して、受信障害が生じにくい状態にしている。【選択図】  図１
2005257582.tif 000002
【特許請求の範囲】
【請求項１】
時刻情報を含む電波を受信するアンテナと、
前記アンテナが受信した電波によって、表示部に現在時刻などの時刻情報を表示させる時計装置と、
前記アンテナと時計装置とを収容する時計ケースとを備えた電波時計であって、
前記時計ケースが、
導電性材料からなる外胴と、
電気抵抗率が低い材料または非導電性材料から構成され且つ前記外胴内に装着されると共に裏面側開口部より前記時計装置及びアンテナを収容する内胴と、
導電性材料からなり且つ前記内胴の裏面側開口部を塞ぐ裏蓋と、を備えることを特徴とする電波時計。
【請求項２】
前記内胴には前記アンテナを収納する内方に開口するアンテナ収納部が設けられており、該アンテナ収納部の開口部が、電気抵抗率が低い材料または非導電性材料から構成され且つ前記内胴内に配置される中枠に対向することを特徴とする請求項１記載の電波時計。
【請求項３】
前記内胴は、その裏面側端面の一部が前記裏蓋と前記外胴との間から露出することを特徴とする請求項１又は２記載の電波時計。
【請求項４】
前記裏蓋は前記内胴又は外胴に固定されていることを特徴とする請求項１、２，３のいずれかに記載の電波時計。
【請求項５】
前記裏蓋は径方向に突出する固定用ツバ部を有し、該固定用ツバ部が前記内胴又は外胴の裏面側端面に固定されていることを特徴とする請求項４記載の電波時計。
【請求項６】
時刻情報を含む電波を受信するアンテナと、
前記アンテナが受信した電波によって、表示部に現在時刻などの時刻情報を表示させる時計装置と、
前記アンテナと時計装置とを収容する時計ケースとを備えた電波時計であって、
前記アンテナが、電気抵抗率が低い材料または非導電性材料から構成される容器内に収められたアンテナユニットを構成し、
前記時計ケースが、
導電性材料からなり且つ裏面側開口部より前記時計装置を収容すると共に前記アンテナユニットを収容するアンテナユニット収容部を有する胴と、
導電性材料からなり且つ前記胴の裏面側開口部を塞ぐと共に前記アンテナユニット収容部に対応する部分に切欠部を有する裏蓋と、を備えることを特徴とする電波時計。
【請求項７】
前記アンテナユニット収容部は、前記胴の裏面側端面に設けられた切欠段部からなることを特徴とする請求項６記載の電波時計。
【請求項８】
前記アンテナユニットは、前記胴の切欠段部の内面と前記裏蓋の切欠部の縁部との間に挟み込まれて固定されていることを特徴とする請求項７記載の電波時計。
【請求項９】
前記裏蓋の切欠部の中央には、径方向に突出する押さえツバ部が設けられていることを特徴とする請求項６記載の電波時計。
【請求項１０】
時刻情報を含む電波を受信するアンテナと、
前記アンテナが受信した電波によって、表示部に現在時刻などの時刻情報を表示させる時計装置と、
前記アンテナと時計装置とを収容する時計ケースとを備えた電波時計であって、
前記時計ケースが、
導電性材料からなる外胴と、
電気抵抗率が低い材料または非導電性材料から構成され且つ前記外胴内に装着される内胴と、
電気抵抗率が低い材料または非導電性材料から構成され且つ前記内胴内に配置される中枠と、
導電性材料からなり且つ前記外胴に取り付けられる裏蓋と、
電気抵抗率が低い材料または非導電性材料から構成され且つ前記裏蓋の内面に取り付けら
れる内面シートと、を備え、
前記内胴、中枠及び内面シートにより囲まれた収納スペース内に前記アンテナを配置することを特徴とする電波時計。
【請求項１１】
前記時計ケースを構成する電気抵抗率が低い材料は、電気抵抗率が７．０μΩ−ｃｍ以下であることを特徴とする請求項１から１０のいずれかに記載の電波時計。
【請求項１２】
前記時計ケースを構成する電気抵抗率が低い材料は、金、銀、銅、黄銅、アルミニウム、マグネシウム、亜鉛、または前記金属元素を少なくとも１種含有する合金から選択した少なくとも１つ以上の材料からなることを特徴とする請求項１から１０のいずれかに記載の電波時計。
【請求項１３】
前記時計ケースを構成する電気抵抗率が低い材料は、金、銀、銅、黄銅、アルミニウム、マグネシウム、亜鉛、または前記金属元素を少なくとも１種含有する合金から選択した少なくとも２つ以上の材料が接合されて形成されていることを特徴とする請求項１から１０のいずれかに記載の電波時計。
【請求項１４】
前記時計ケースを構成する非導電性材料は、合成樹脂、ゴム、セラミックから選択した少なくとも１つ以上の材料からなることを特徴とする請求項１から１０のいずれかに記載の電波時計。
【請求項１５】
前記時計ケースの内胴の厚さが５０から５００００μｍであることを特徴とする請求項１から５、１０のいずれかに記載の電波時計。
【請求項１６】
前記外装部材を構成する導電性材料は、ステンレス鋼、チタン、チタン合金から選択した少なくとも１つ以上の材料からなることを特徴とする請求項１から１０のいずれかに記載の電波時計。
【請求項１７】
前記時計ケースの少なくとも一部に表面処理、硬化処理の少なくとも１つの処理を行ったことを特徴とする請求項１から１６のいずれかに記載の電波時計。
【請求項１８】
前記外胴又は胴及び裏蓋の少なくとも一部に表面処理、硬化処理の少なくとも１つの処理を行ったことを特徴とする請求項１から１６のいずれかに記載の電波時計。
【請求項１９】
前記表面処理が、鏡面、梨地、ヘアーライン目付け、模様、文字から選択した少なくとも１つの手段からなることを特徴とする請求項１７または１８に記載の電波時計。
【請求項２０】
前記表面処理が、金属被膜からなる表面仕上げであり、前記金属被膜が、湿式メッキ法、塗装法、蒸着法、イオンプレーティング法、アーク法、スパッタリング法から選択した少なくとも１つの手段で形成されていることを特徴とする請求項１７または１８に記載の電波時計。
【発明の詳細な説明】
【技術分野】
【０００１】
本発明は、時刻情報を含む所定の電波を受信して時刻を表示する電波時計に関するものであり、特に、金属を使用して、外観、美観の向上を目的としたケース構造を有するものに関する。
【背景技術】
【０００２】
標準電波を受信する電子時計、即ち時刻情報を含む標準電波（搬送波）を受信し、この電波から時刻情報を取り出すことにより、正確な時刻を得ることのできる電波時計は既に知られている。この時刻情報を含む電波は、各国毎に周波数が異なり、例えば、日本では総務省、郵政事業庁の管轄下において、４０ｋＨｚおよび６０ｋＨｚの標準電波が発信されている。
【０００３】
図１４は、このような電波時計の機能の概略を示すブロック図である。この電波時計は、アンテナ１、電波時計受信機２、ＣＰＵ３、表示駆動部４、入力装置５などから構成されている。その他、図示していないが時分秒の各指針又は液晶などによる表示部が含まれている。
【０００４】
この電波時計においては、はじめにアンテナ１で時刻情報を含む電波を受信する。電波時計受信機２は、アンテナ１が受信した電波を増幅検波し、電波から時刻情報を取り出して出力する。ＣＰＵ３は、電波時計受信機２から出力された時刻情報に基づき、現在時刻データを出力する。表示駆動部４は、ＣＰＵ３から出力された現在時刻データに基づき、表示部に現在時刻を表示させる。なお、入力装置５は、例えば、ＣＰＵ３に対してリセットなどの操作情報を入力する際に使用される。
【０００５】
電波に含まれている時刻情報(タイムコード)は、６０秒周期のパルス信号であり、国によって異なるが、日本の場合は１秒ごとに、２００、５００、８００msecのいずれかの幅を有するパルスが１つ乗っている。これらパルスの組み合わせにより、６０秒で時刻情報が得られる。ＣＰＵ３は、受け取ったパルス信号から１秒ごとのパルスのパルス幅を読み取っていくことにより、時刻情報(現在時刻)を取得する。そして、ＣＰＵは、取得した時刻情報により、表示駆動部４を介して表示部における表示時刻を修正する。これによって、電波時計は、受信した時刻情報に基づき、表示時刻が所定間隔毎に修正されることにより、常に正確な時刻を表示できるようになっている。
【０００６】
このような電波時計として、アンテナ、電波時計受信機、ＣＰＵ、表示駆動部および表示部を、アンテナ収容体であるケースの中に収容した腕時計が、すでに提供されている。このケースの素材には、アンテナが電波を受信するために合成樹脂やセラミックなどの非導電性材料が主として用いられてきた。即ち、金属などの導電性材料からなるケース内部にアンテナを収容すると、アンテナ近傍に発生する磁束が導電性材料に吸い取られ、共振現象が妨げられるため、アンテナの受信機能が著しく低下してしまうからである。
【０００７】
しかしながら、このようなアンテナの受信障害を避けるため、合成樹脂製のケースを用いると、ケースの耐傷性、あるいは耐薬品性の低下をまねくばかりか、装身具としての腕時計に必要とされる高級感や美観も損なわれることになる。このため、ケースに金属を用いた電波時計が提案されている。
【０００８】
図１５は、ケースの一部に金属を用いた電波時計の構造の一例を示す断面図である。この腕時計のケース１０は、胴１１と裏蓋１２と風防１３とから概略構成されている。バン
ド（図示せず）が連結される胴内部に、ムーブメント１４が公知の手段で配置されている。ムーブメント１４の上方には、時刻表示部である文字板１５と針１６が、同じく公知の手段で配置されている。そして、ムーブメント１４の下方で、かつ裏蓋１２の上方に位置するように、磁気長波アンテナであるバーアンテナ１７が配置されている。このバーアンテナ１７は、磁芯部材１８と、この磁芯部材１８に巻回されたコイル２０とよりなり、合成樹脂製の保持部材の上面に固定されている。
【０００９】
ムーブメント１４は、前述した電波時計受信機、ＣＰＵ、および表示駆動部を備え、導線２１によってバーアンテナ１７と電気的に導通される。従って、バーアンテナ１７が受信した標準電波に基づいて、ムーブメント１４のＣＰＵが、表示駆動部における、図示しないギア機構を動作させて、表示部の針１６の位置を常に修正するように駆動する。なお、ここで、上下方向とは、図１５において風防側を上、裏蓋側を下としている。
【００１０】
胴１１は導電性材料で中空でない、即ちソリッド金属、例えばソリッドステンレス鋼からなる。胴１１の最上部には、非導電性材料であるガラスからなる風防１３が、接着などの公知の手段で固定される。文字板１５は、非導電性材料である合成樹脂やセラミックなどからなる。裏蓋１２は、胴１１に固定されたステンレス鋼からなる環状の縁枠２２と、縁枠内に固定されたガラス２３とからなる。このように、この腕時計は、ケースの上下面には非導電性材料が視認されるものの、ケースの側面部分を金属で構成しているため、装身具としての高級感や美観を損なわないという利点がある（特許文献１参照）。
【特許文献１】特開２００１−３３５７１号公報
【発明の開示】
【発明が解決しようとする課題】
【００１１】
しかしながら、図１５に示される腕時計は、携帯使用する上での電波受信性能について大きな問題はないが、裏蓋１２の縁枠２２にガラス２３が固定されているため、腕時計を落とすなどの衝撃を与えるとガラス２３が破損するという問題がある。また、裏蓋１２は、腕に密接しているので、長期の使用において、汗などによりガラス２３が縁枠２２から外れたり、腕時計内部のムーブメント（アンテナ１、電波時計受信機２、ＣＰＵ３、表示駆動部４など）に汗、水、ホコリなどが入り込み、腕時計としての機能を著しく低下させる恐れもある。
【００１２】
また、裏蓋１２にガラス２３が設けられているので、部品点数が増えると共に組立工数も増え、コストアップをまねくという問題を有していた。また、非金属部材が外装に使用されているため、腕時計としての重厚感に欠け、高級感や外観品質にも問題を有していた。さらに、図１５に示される腕時計は、胴に金属を採用しているため、金属部材のそばにアンテナを配置するという不利は避けられない。したがって、ケースの全てを非導電性材料で構成した場合に比較すれば、この腕時計のバーアンテナの受信性能は４０％近く低下してしまう。そのため、標準電波の送信局からの距離が遠い場所などのように、標準電波を受信しにくい環境下にあっては、この電波時計は、しばしば標準電波を受信できない。
【００１３】
本発明は、上記従来技術の課題に鑑みなされたもので、通常の時計のように時計外装部材に金属を使用しても、携帯上、何の支障もなく時刻情報など、所定の情報を含んだ電波を受信することができ、高級感を有する外観品質の向上並びに一般の時計と同様のデザインバリエーションの拡大を図ることが可能な電波時計を提供することにある。
【課題を解決するための手段】
【００１４】
本発明の電波時計は、時刻情報を含む電波を受信するアンテナと、前記アンテナが受信した電波によって、表示部に現在時刻などの時刻情報を表示させる時計装置と、前記アンテナと時計装置とを収容する時計ケースとを備えた電波時計であって、前記時計ケースが
、導電性材料からなる外胴と、電気抵抗率が低い材料または非導電性材料から構成され且つ前記外胴内に装着されると共に裏面側開口部より前記時計装置及びアンテナを収容する内胴と、導電性材料からなり且つ前記内胴の裏面側開口部を塞ぐ裏蓋と、を備えている。また、前記内胴には前記アンテナを収納する内方に開口するアンテナ収納部が設けられており、該アンテナ収納部の開口部が、電気抵抗率が低い材料または非導電性材料から構成され且つ前記内胴内に配置される中枠に対向するものとなっている。また、前記内胴は、その裏面側端面の一部が前記裏蓋と前記外胴との間から露出するものとなっている。また、前記裏蓋は前記内胴又は外胴に固定されている。また、前記裏蓋は径方向に突出する固定用ツバ部を有し、該固定用ツバ部が前記内胴又は外胴の裏面側端面に固定されている。
また、本発明の電波時計は、前記アンテナが、電気抵抗率が低い材料または非導電性材料から構成される容器内に収められたアンテナユニットを構成し、前記時計ケースが、導電性材料からなり且つ裏面側開口部より前記時計装置を収容すると共に前記アンテナユニットを収容するアンテナユニット収容部を有する胴と、導電性材料からなり且つ前記胴の裏面側開口部を塞ぐと共に前記アンテナユニット収容部に対応する部分に切欠部を有する裏蓋と、を備えている。また、前記アンテナユニット収容部は、前記胴の裏面側端面に設けられた切欠段部からなる。また、前記アンテナユニットは、前記胴の切欠段部の内面と前記裏蓋の切欠部の縁部との間に挟み込まれて固定されている。また、前記裏蓋の切欠部の中央には、径方向に突出する押さえツバ部が設けられている。
また、本発明の電波時計は、前記時計ケースが、導電性材料からなる外胴と、電気抵抗率が低い材料または非導電性材料から構成され且つ前記外胴内に装着される内胴と、電気抵抗率が低い材料または非導電性材料から構成され且つ前記内胴内に配置される中枠と、導電性材料からなり且つ前記外胴に取り付けられる裏蓋と、電気抵抗率が低い材料または非導電性材料から構成され且つ前記裏蓋の内面に取り付けられる内面シートと、を備え、前記内胴、中枠及び内面シートにより囲まれた収納スペース内に前記アンテナを配置するものとなっている。
このように構成することによって、アンテナを収容する内胴又は容器又は収納スペースは、電気抵抗率が低い材料または非導電性材料で構成され、時計ケースの外側に設けられる外胴又は胴と裏蓋が金属などの導電性材料で構成される。従って、アンテナを収容する時計ケース全体がステンレス鋼などの電気抵抗率の高い材料で構成される場合と比較して、本発明では、アンテナと、金属などの導電性材料である外胴や裏蓋等との距離を大きくすることができるので、アンテナの受信障害が生じにくく、これにより、アンテナが良好に電波を受信でき、受信性能、時計性能を向上することが可能となる。
【００１５】
また、本発明の電波時計は、時計ケースを構成する電気抵抗率が低い材料の電気抵抗率を７．０μΩ−ｃｍ以下に設定している。また、本発明の電波時計は、前記時計ケースを構成する電気抵抗率が低い材料が金、銀、銅、黄銅、アルミニウム、マグネシウム、亜鉛、または前記金属元素を少なくとも１種含有する合金から選択した少なくとも１つ以上の材料からなるものとしている。また、本発明の電波時計は、前記時計ケースを構成する電気抵抗率が低い材料が金、銀、銅、黄銅、アルミニウム、マグネシウム、亜鉛、または前記金属元素を少なくとも１種含有する合金から選択した少なくとも２つ以上の材料が接合されて形成されているものとしている。
このように、アンテナ近傍にある内胴などが、電気抵抗率が７．０μΩ−ｃｍ以下である金、銀、銅、黄銅、アルミニウム、マグネシウム、亜鉛、または前記金属元素を少なくとも１種含有する合金などから構成されるので、アンテナが良好に電波を受信でき、受信性能、時計精度を向上することが可能となる。
また、本発明の電波時計は、前記時計ケースを構成する非導電性材料が、合成樹脂、ゴム、セラミックから選択した少なくとも１つ以上の材料からなるものとしている。
このように、アンテナ近傍にある内胴、容器、中枠などが、合成樹脂、ゴム、セラミックなどの非導電性材料から構成されるので、アンテナが良好に電波を受信でき、受信性能、時計精度を向上することが可能となる。
また、本発明の電波時計は、内胴の厚さを５０から５００００μｍにすることで、電波の受信性能向上と、時計としての強度を兼ね備えた時計ケースとしている。
【００１６】
また、本発明の電波時計は、前記外胴又は胴と裏蓋を構成する導電性材料が、ステンレス鋼、チタン、チタン合金から選択した少なくとも１つ以上の材料からなることを特徴とする。
このように、外胴、裏蓋等を外観品質に優れた金属である、ステンレス鋼、チタン、チタン合金などの導電性材料から構成することができるので、電波時計ではない一般の時計と同様に設計、製造することができ、電波時計におけるケースのデザインバリエーションを一般の時計並みに拡大することができる。
【００１７】
また、本発明の電波時計は、前記時計ケースの少なくとも一部に表面処理、硬化処理の少なくとも１つの処理を行ったものである。また、本発明の電波時計は、前記外胴又は内胴と裏蓋の少なくとも一部に表面処理、硬化処理の少なくとも１つの処理を行ったものである。また、本発明の電波時計は、前記表面処理が、鏡面、梨地、ヘアーライン目付け、模様、文字から選択した少なくとも１つの手段からなるものである。また、本発明の電波時計は、前記表面処理が、金属被膜からなる表面仕上げであり、前記金属被膜が、湿式メッキ法、塗装法、蒸着法、イオンプレーティング法、アーク法、スパッタリング法から選択した少なくとも１つの手段で形成されている。
このように、外胴又は胴と裏蓋に表面処理を行うことが可能となり、外観品質を向上させることが可能となる。
【発明の効果】
【００１８】
本発明によれば、受信特性が良好となる電気抵抗率が低い金属または非導電性材料で形成した内胴又はアンテナユニット用容器にアンテナを収容し、更に裏蓋と外胴との間又は裏蓋の切欠部から内胴又はアンテナユニット用容器を露出させており、アンテナと導電性材料である外胴や裏蓋との距離を大きくできると共に内胴又はアンテナユニット用容器だけを介して電波信号を受信することができるので、ステンレス鋼など、電気抵抗率が高い金属で時計ケース全体を構成したものと比較して、アンテナの受信障害が生じにくく、これにより、アンテナが良好に電波を受信でき、受信性能、時計精度を向上することが可能となる。
また、受信特性が良好となる電気抵抗率が低い金属または非導電性材料で形成した内胴、中枠、内面シートで囲まれる収納スペース内にアンテナを配置することで、アンテナと導電性材料である外胴や裏蓋との距離を大きくでき、上記と同様に、アンテナの受信障害が生じにくく、これにより、アンテナが良好に電波を受信でき、受信性能、時計精度を向上することが可能となる。
さらに、ステンレス鋼など、電波時計ではない通常の時計に用いられる材料を外胴と裏蓋に用いることができ、これにより電波時計に金属感のある外観が付与される。この結果、あたかも時計ケースがソリッドの金属であるように視認されるので、電波時計であっても高級感や美観を損なうことがないなどの作用効果を奏する。
【発明を実施するための最良の形態】
【００１９】
本発明の電波時計では、アンテナの受信性能を低下させることなく、時計の外観を決定する外胴又は内胴と裏蓋を電気抵抗率が高い金属で構成することを可能にしている。
即ち、アンテナを電気抵抗率が低い材料又は非導電性材料（「非導電性材料等」と略称する）からなる内胴の凹部からなるアンテナ収納部に収め、このアンテナ収納部の開口部に非導電性材料等からなる中枠が位置することで、アンテナを非導電性材料等で囲んでいる。また、アンテナを非導電性材料等からなるアンテナユニット用容器内に収めることで、アンテナを非導電材料等で囲んでいる。更に、非導電性材料等からなる内胴、中枠及び内面シートに囲まれる収納スペース内にアンテナを配置することで、アンテナを非導電性材
料等で囲んでいる。このようにアンテナを非導電性材料等からなる部材で囲むことにより、金属等の導電性材料からなる外胴や裏蓋とアンテナとを離すことができ、受信障害が生じにくい状態にすることができる。
【実施例１】
【００２０】
図１は本発明の実施例１に係る電波時計を示す断面部分図、図２はそのケース構造を示す分解斜視図、図３は図１に示す電波時計の裏面図、図４は図１に示す電波時計の胴部分を竜頭の軸線に沿う平面で切断した切断平面図である。
【００２１】
この電波時計における時計ケースは、外周部を形成する外胴５０と、その表面側端部に取り付けられる風防５１と、外胴５０内に装着される内胴５２と、この内胴５２の内側に配置される中枠５３と、内胴５２の時計装置収容部を塞ぐ裏蓋５４と、を有している。
【００２２】
外胴５０は、円筒状をなし、その表面側端部の段部５０ａに風防５１が取り付けられている。この外胴５０は金属等の導電性材料からなる。
【００２３】
内胴５２は、外胴５０の内径に適合する外径を有する円筒状をなすものであり、外胴５０の内側上方にある内側段部５０ｂに当接することで位置決めされている。この内胴５２は、電気抵抗率が低い材料又は樹脂等の非導電性材料で構成されている。この内胴５２の高さ方向中央部には、内方（径方向内側）に開口する凹部からなるアンテナ収納部５２ａが設けられている。上記構成からなる内胴５２内に時刻表示部及びその駆動部を有する時計装置としてのモジュール５６が収容され、アンテナ収納部５２ａ内にアンテナ５８が収められる。
【００２４】
中枠５３は、電気抵抗率が低い材料又は樹脂等の非導電性材料からなり、リング状をなし、モジュール５６の外周縁部５６ａ等を支持するものである。この中枠５３は、モジュール５６の前面に取り付けられた表示板５７が外胴５０の段部５０ｂに当接することにより、表示板５７及び外周縁部５６ａを介して外胴５０の段部５０ｂと裏蓋５４の中子５４ａとの間にて挟持されて固定される。このときに、内胴５２のアンテナ収納部５２ａの開口部５２ｂが中枠５３に対向するようにアンテナ収納部５２ａの位置が設定されている。
【００２５】
裏蓋５４は、導電性材料からなり、その外周面５４ｂの外径が内胴５２の内径より大きく内胴５２の外径より小さくなるように設定されている。この裏蓋５４は、モジュール５６を収める内胴５２の裏面側の開口部５２ｄのみを塞ぎ、可能な限り内胴５２の裏面側の端面５２ｃを覆うことなく露出させるため、外周面５４ｂから外方に突出する凸状の固定用ツバ部５４ｃを設け、ここにネジ５９を通す貫通穴５４ｄを設けている。この固定用ツバ部５４に通されたネジ５９は、図３に示すように内胴５２の裏面側の端面５２ｃ又は図５に示すように外胴５０の裏面側の端面５０ｃに設けられたネジ穴に螺合される。
【００２６】
上記構成からなる本実施例の電波時計においては、アンテナ５８が内胴５８のアンテナ収納部５２ａに収められ、このアンテナ収納部５２ａの開口部５２ｂが中枠５３に対面することで塞がれている。尚、アンテナ５８は、図示していないがモジュール５６と導通が取られている。また、この電波時計では、内胴５２の裏面側の端面５２ｃが裏蓋５４の外周面５４ｂと外胴５０の表面側の端面５０ｃとの間から露出する状態になる。このように、アンテナ５８を電気抵抗率が低い材料又は樹脂等の非導電性材料からなる内胴５２と中枠５３で囲み、外胴５０と裏蓋５４を導電性材料で構成したものとなる。このような構造におけるアンテナ５８の受信能力に関しては、以下に示す材質の選定に関する実験の結果から障害が生じないことが実証されている。
【００２７】
次に、外胴５０、内胴５２、中枠５３および裏蓋５４の材質の選定に関する実験とその
結果について説明する。はじめに、アンテナ５８の受信感度の低下が少ない金属を選定するため、０．５ｍｍ厚の金属板の上に、導体径６５μｍコイル２０００ターンの実験用アンテナを設置し、所定位置に設置された送信アンテナから４０ｋＨｚの信号を送信する実験を行った。受信状態の評価は、図１２に示すように、受信した信号のピーク高さである利得と周波数帯域幅Δｆとピーク周波数ｆｏから求められるＱ値＝ｆｏ／Δｆを比較することにより行っている。なお、利得が高いほど受信感度が良好であり、Ｑ値が高いほど周波数選択性が良好であることを示す。この実験の結果、金、銀、銅、黄銅、アルミニウム、マグネシウム、亜鉛、または前記金属元素を少なくとも１種含有する合金上にアンテナを設置した場合は、チタン、チタン合金、ステンレス鋼の場合に比べて、利得が２〜３ｄＢ（デシベル）高くなった。もちろん、合成樹脂やゴム、セラミックを使用しても利得が良好なことは言うまでも無い。
【００２８】
また、金、銀、銅、黄銅、アルミニウム、マグネシウム、亜鉛、または前記金属元素を少なくとも１種含有する合金に関してはＱ値が４１〜４７と高く、チタン、チタン合金、ステンレス鋼に関してはＱ値が３２前後と低下することが認められた。
【００２９】
次に、同様の実験を、外胴５０および裏蓋５４に相当する実験用外装を用いて行った。即ち、図１３（ａ）に示すように、外胴５０および裏蓋５４に相当する実験用外装３０内に、アンテナ５８に相当する実験用アンテナ３１を収めたものを樹脂板３２の上に載置し、所定位置に設置された送信アンテナ３３から一定周波数の電波を送信し、実験用アンテナ３１の受信状態を測定した。
【００３０】
この実験の結果、外胴５０に相当するケース部３０ａと裏蓋５４に相当する蓋部３０ｂを共に受信感度が低下すると認められたステンレス鋼などの金属で形成すると、Ｑ値は５と低下し、電波時計としては好ましくないことが認められた。また、ケース部３０ａを受信感度が低下すると認められたステンレス鋼などの金属で形成し、蓋部３０ｂを受信感度が良好と認められた黄銅などの金属で形成すると、Ｑ値は８前後となって受信感度が良好となった。さらに、図１３（ｂ）に示す実験用外装４０のように、内胴５２及び中枠５３に相当するアンテナ３１を囲う内胴部４０ｃを受信感度が良好と認められた黄銅などの金属で形成し、外胴５０と裏蓋５４に相当する外胴部４０ａと蓋部４０ｂをステンレス鋼などの受信特性を低下させる金属で作成して周囲を囲んでも、Ｑ値は８〜９と更に良好な状態になった。その上、アンテナの利得も１〜２ｄＢ向上することもできた。なお、図１３（ｂ）において、内胴部４０ｃを合成樹脂やゴム、セラミックとしても良好な結果が得られた。
【００３１】
上記実験結果から、受信感度が低下する金属で外胴部４０ａ及び蓋部４０ｂを形成したとしても、その内側、つまりアンテナを囲む内胴部４０ｃを受信感度が良好となる金属や合成樹脂、セラミックで形成することで、アンテナ３１の受信感度を向上させることが可能であることが検証できた。これは、受信の妨げとなるステンレス鋼、チタン、チタン合金などの金属のそばにアンテナを配置しないで、受信感度が良好である金属や合成樹脂、セラミックでアンテナを囲うように内胴部４０ｃを形成したため、受信感度が向上できたと考察できる。
【００３２】
一方、実験に使用した金属の電気抵抗率を比較してみると、受信感度を低下させるチタンやステンレス鋼では、電気抵抗率が５５〜７４μΩ−ｃｍと高く、受信感度が良好となるアルミニウムでは、電気抵抗率が２．６９μΩ−ｃｍと低いことがわかった。そこで、電気抵抗率と受信感度との関係を検証するため、外側と内側に設ける金属を電気抵抗率に基づいて組み合わせたところ、受信感度が良好となる金属の電気抵抗率を７μΩ−ｃｍ以下に設定することにより、これに組み合わせる金属の電気抵抗率が高くても良好な受信感度を保つことが可能であることが判明した。
【００３３】
その結果、金、銀、銅、黄銅、アルミニウム、マグネシウム、亜鉛、または前記金属元素を少なくとも１種含有する合金のような電気抵抗率が７μΩ−ｃｍ以下の金属で内胴部４０ｃを形成すれば、外観品質に優れたチタン、チタン合金、ステンレス鋼のように電気抵抗率が高い金属で外胴部４０ａ及び蓋部４０ｂを形成しても受信感度を良好にすることが可能であることが検証できた。
【００３４】
また、時計ケース胴体の厚みと受信感度との関係を調べるため、図１３（ｂ）に示すように、外胴部４０ａと蓋部４０ｂをステンレス鋼で形成し、内胴部４０ｃをアルミニウムで形成した。次に、内胴部４０ｃの厚みを０（アルミニウムなし）から徐々に増加させる実験を行った。その結果、Ｑ値は、厚み０のときの８．１から厚みを増すと上昇し、厚みが５００μｍのときに１４．３となり、厚みが１０００μｍのときに１４．６になると厚みを増してもほぼその値のままとなることがわかった。更に、アンテナの利得も厚さ５００μｍ以上で厚み０のときと比較して、約３ｄＢ向上することもわかった。
【００３５】
その結果、アルミニウムの厚みが５０μｍになると利得およびＱ値が上昇し、１０００μｍ前後で利得およびＱ値が最も高い値で一定になるため、内胴部４０ｃの厚みを５０μｍ以上に設定することが好ましいことがわかった。また、その厚みの上限に関しては、強度と外観を相関的に考慮して５０００μｍ以下に設定することが好ましい。
【００３６】
上記各実験などの結果に基づけば、外胴部４０ａ及び蓋部４０ｂは、外観や耐食性に優れているチタン、チタン合金、ステンレス鋼で形成し、内胴部４０ｃは、電気抵抗率が７μΩ−ｃｍ以下の金、銀、銅、黄銅、アルミニウム、マグネシウム、亜鉛、または前記金属元素を少なくとも１種含有する合金や合成樹脂、セラミックで形成し、更にその厚みを５０〜５０００μｍに設定することが最も好ましいことになる。
【００３７】
また、内胴部４０ｃは、上記金属の内の１種類だけで形成されている必要はなく、その中の少なくとも２種類の金属を拡散接合、ロー付、接着、カシメなどによって接合することにより形成しても同様の効果が認められた。
【００３８】
これらの結果に基づいて、図１に示す電波時計に使用する具体的な材料について説明する。外胴５０及び裏蓋５４は、電気抵抗率が高いが、電波時計ではない通常の時計でも使用されるステンレス鋼、具体的にはＳＵＳ３１６Ｌで構成されるか又はＳＵＳ３１６Ｌ以外のステンレス鋼、チタン、チタン合金で構成されている。
また、内胴５２及び中枠５３は合成樹脂、ゴム、セラミックなどの非導電性材料、又は電気抵抗率の低いアルミニウム合金で構成されるか、あるいは金、銀、銅、黄銅、アルミニウム、マグネシウム、亜鉛、または前記金属元素を少なくとも１種含有する合金などの電気抵抗率が低い材料で構成される。
【００３９】
この実施例によれば、アンテナを囲む内胴５２及び中枠５３は、電気抵抗率が低い材料、または非導電性材料であり、これらの外側に装着した外胴５０及び裏蓋５４が、電気抵抗率が高い金属となる。従って、アンテナを収容する時計ケース全体がステンレス鋼などの電気抵抗率の高い導電性材料である場合と比較して、本発明は、アンテナと、電気抵抗率の高い外胴５０及び裏蓋５４との距離を大きくできるので、アンテナの受信障害が生じにくく、これにより、アンテナが良好に電波を受信でき、受信性能、時計精度を向上することが可能となる。
また、樹脂などの非導電性材料を内胴５２及び中枠５３に適用すれば、これらの部材によって、アンテナの周囲は取り囲まれていることになるので、アンテナの損傷を防ぐこともできる。
さらに、外胴５０及び裏蓋５４により、電波時計に金属感のある外観が付与され、電波
時計であっても高級感や美観を損なわないものとすることができる。
【００４０】
なお、外胴５０及び裏蓋５４の材質は、金、銀、銅、黄銅、アルミニウム、マグネシウム、亜鉛、または前記金属元素を少なくとも１種含有する合金などの電気抵抗率の低い金属や合成樹脂、セラミック、ゴムなどの非導電性材料を使用してもまったく問題ないが、装飾性、耐食性などを考慮すると、上記ステンレス鋼、チタン、チタン合金が好ましい。
また、内胴５２に金、銀、銅、黄銅、アルミニウム、マグネシウム、亜鉛、または前記金属元素を少なくとも１種含有する合金などの電気抵抗率の低い金属を、中枠５３に合成樹脂、セラミック、ゴムなどの非導電性材料を、あるいはその反対のように材料を組み合わせてもよいことは言うまでもない。
【００４１】
また、本実施例では、内胴５２及び中枠５３（主に端面５２ｃが露出する内胴５２）に表面処理（表面仕上げ）を行うこともあるため、表面処理に関して詳述する。なお、外胴５０及び裏蓋５４は鏡面研磨を行ったステンレス鋼（ＳＵＳ３１６Ｌ）としている。また、本実施例における内胴５２は、前述した実験により受信感度が良好な、電気抵抗率が７．０μΩ−ｃｍ以下の黄銅材からなり、その後、湿式メッキにより表面にＰｄなどのメッキ層が形成されて仕上げられたものとし、中枠５３を樹脂で形成している。
【００４２】
この内胴５２のメッキ層は、以下に示すような湿式メッキにより形成される。はじめに、下地メッキ層を形成するため、内胴５２に、メッキ浴（組成：Ｎａ2ＳｎＯ3・３Ｈ2Ｏ
６０ｇ／ｌ（リットル）、ＣｕＣＮ  ２０ｇ／ｌ、Ｋ2ＳＯ3Ｈ  １０ｇ／ｌ、ＫＣＮ（フリー）  ３０ｇ／ｌ、ＫＯＨ  ６０ｇ／ｌ、Ｚｎ（ＣＮ）2  ５ｇ／ｌ）、浴温５０℃、電流密度２．４Ａ／ｄｍ2、ｐＨ１２．５、析出速度０．３３μｍ／ｍｉｎ、時間６分の条件でメッキを施す。これにより内胴５２の表面に、約２μｍのＣｕ−Ｓｎ−Ｚｎ合金の下地メッキ層が形成される。
【００４３】
次に、この下地メッキ層の上に以下の条件でメッキを施すことによりＳｎ−Ｃｕ−Ｐｄ合金メッキ層を形成する。メッキ浴（組成：Ｎａ2ＳｎＯ3・３Ｈ2Ｏ  ６０ｇ／ｌ（Ｓｎ換算量２６．７ｇ／ｌ）、ＣｕＣＮ  ２０ｇ／ｌ（Ｃｕ換算量１４．２ｇ／ｌ）、Ｋ2ＳＯ3Ｈ  １０ｇ／ｌ、ＫＣＮ（フリー）  ３０ｇ／ｌ、ＫＯＨ  ６０ｇ／ｌ、Ｋ2Ｐｄ（ＣＮ）4・３Ｈ2Ｏ  ３０ｇ／ｌ（Ｐｄ換算量９．３ｇ／ｌ））。メッキ条件：浴温５０〜５５℃、電流密度２．０Ａ／ｄｍ2、電流効率４７．８％、ｐＨ１２．５〜１３、析出速度０．３３μｍ／ｍｉｎ、時間９分。このメッキにより下地メッキ層の上に、厚み約３μｍ、硬度（Ｈｖ）約３００、密度９．６ｇ／ｃｍ3のＳｎ−Ｃｕ−Ｐｄ合金メッキ層が形成される。このメッキ層の組成を走査電顕とＸ線マイクロアナライザーで簡易定量したところ、Ｓｎ：１７．１２重量％、Ｃｕ：４４．２２重量％、Ｐｄ：３８．６６重量％の３元合金であることが確認された。
【００４４】
その後、Ｓｎ−Ｃｕ−Ｐｄ合金メッキ層の上に次のような条件でメッキを施すことにより、仕上げメッキ層が形成される。メッキ浴（日本高純度化学（株）製の「パラブライト−ＳＳＳ」（商品名））。メッキ条件：浴温５５℃、電流密度５Ａ／ｄｍ2、ｐＨ７．６、析出速度０．３３μｍ／ｍｉｎ、時間６分。このメッキにより、厚み約２μｍで白色光沢を有するＰｄメッキ層が形成され、メッキ層が完成される。
【００４５】
上記のようにメッキ層が形成された内胴５２は、塩化ナトリウム９．９ｇ／ｌ、硫化ナトリウム０．８ｇ／ｌ、尿素７．１ｇ／ｌ、アンモニア水０．１９ｍｌ／ｌ、サッカロース０．２ｇ／ｌ、乳酸（５０％）０．８ｍｌ／ｌからなる人工汗（温度４０℃）に２４時間浸漬する耐食試験を行っても、表面が変色することはなく、良好な耐食性を有している。また、この内胴５２は、温度２００℃に５時間放置する加熱試験を行ってもメッキ層の剥離が全く認められず、耐熱性も良好なものとなる。
【００４６】
また、上記表面処理を行っても電波の受信特性にはほとんど影響が無く、使用上においてはまったく問題が無かった。
表面処理については上記湿式メッキに限るものではなく、塗装法や、乾式メッキでも問題はなく、乾式メッキでは例えば蒸着法、イオンプレーティング法、アーク法、スパッタリング法が好ましい。
また、内胴５２に合成樹脂、セラミック、ゴムなどの非導電性材料を使用する場合は塗装法が好ましい。
【００４７】
上記表面処理を、一部が露出する内胴５２に行ったので、外胴５０及び裏蓋５４との組み合わせで電波時計ではない通常の時計と遜色ない外観を有する電波時計となる。
【００４８】
なお、上記表面処理の前、または後に硬化処理を行っても電波の受信特性には影響がなかった。また、上記表面処理を行わずに硬化処理を行っても電波の受信特性には影響がなかった。
また、内胴５２の露出部分等に鏡面、梨地、ヘアーライン目付け、模様、文字などの表面処理を行っても問題ない。
もちろん、上記のように内胴５２ではなく、外胴５０及び裏蓋５４のみに表面処理を行っても、その両方に表面処理を行っても問題ないことは言うまでもない。
【００４９】
また、本実施例では、外胴５０と裏蓋５４にステンレス鋼等が使用されており、ここに硬化処理を行うこともあるので、硬化処理に関して詳述する。
本実施例における外胴５０と裏蓋５４は、ステンレス鋼（ＳＵＳ３１６Ｌ）で形成され、いずれも鏡面研磨が施され、その後、硬化処理が行われている。
この外胴５０と裏蓋５４への硬化処理方法は以下の通りである。
なお、表面処理については上記鏡面研磨に限るものではなく、梨地、ヘアーライン目付け、模様、文字などの処理を行っても問題ない。
一方、内胴５２は、電気抵抗率７．０Ω−ｃｍ以下である金で形成し、中枠５３は樹脂で形成している。
【００５０】
まず、ステンレス鋼（ＳＵＳ３１６Ｌ）を機械加工することにより鏡面仕上げされた外胴５０及び裏蓋５４を有機溶剤で洗浄・脱脂した。ついで、これらをイオンプレーティング装置内に取り付け、アルゴン雰囲気中でボンバードクリーニングした。
【００５１】
ついで、これらの表面に、厚み０．０５μｍのチタンメッキ被膜（下地層）をイオンプレーティング法（熱陰極法）により下記の成膜条件で形成した。
＜成膜条件＞
蒸発源：チタン
電子銃：１０ｋＶ、２００〜５００ｍＡ
ガス：アルゴンガス
成膜圧力：０．００４〜０．００９Ｐａ
加速電圧（バイアス電圧）：Ｇｒｏｕｎｄ〜−１００Ｖ
アノード電圧：５０Ｖ
フィラメント電圧：７Ｖ
ついで、これらの表面に形成されたチタンメッキ被膜表面に、厚み０．６μｍ、炭素原子含有量４０±１０原子％の白色色調を有する炭化チタンメッキ被膜（耐摩耗層）をイオンプレーティング法（熱陰極法）により下記の成膜条件で形成した。
＜成膜条件＞
蒸発源：チタン
電子銃：１０ｋＶ、３００ｍＡ
ガス：メタンガスとアルゴンガスとの混合ガス
成膜圧力：０．０２Ｐａ
加速電圧（バイアス電圧）：Ｇｒｏｕｎｄ〜−１００Ｖ
アノード電圧：６０Ｖ
フィラメント電圧：７Ｖ
ついで、これらの表面に形成された炭化チタンメッキ被膜表面に、厚み０．００５μｍの白色色調を有するプラチナ被膜（最外層）をイオンプレーティング法（熱陰極法）により下記の成膜条件で形成し、ステンレス鋼色の外胴５０及び裏蓋５４を得た。
＜成膜条件＞
蒸発源：プラチナ
電子銃：１０ｋＶ、５００ｍＡ
ガス：アルゴンガス
成膜圧力：０．２Ｐａ
加速電圧（バイアス電圧）：Ｇｒｏｕｎｄ〜−５０Ｖ
アノード電圧：６０Ｖ
フィラメント電圧：７Ｖ
上記のようにして得られた外胴５０及び裏蓋５４の表面に形成されているプラチナ被膜の表面硬度（ＨＶ；マイクロビッカース硬度計、５ｇ荷重、保持時間１０秒）は、１２００であった。これらの外胴５０及び裏蓋５４は、耐傷付き性に優れ、しかも、ステンレス鋼被膜に近く高級感のある白色被膜が形成されていた。
【００５２】
また、発色層のＬ＊、ａ＊、ｂ＊表示系（ＣＩＥ表系）による色評価は、
８５＜Ｌ＊＜９０、０＜ａ＊＜２．０、４．０＜ｂ＊＜５．０
であった。
【００５３】
上記硬化処理を行っても、電波の受信特性にはほとんど影響がなく、使用上においてはまったく問題がなかった。さらに、外胴５０及び裏蓋５４の最外層の金属被膜をプラチナ、内胴５３を金で形成したため、電波時計ではない通常の時計と遜色ない貴金属光沢の外装を有する電波時計となった。
【００５４】
なお、上記硬化処理に加え、前述した表面処理を行っても電波の受信特性には影響がなかった。もちろん、鏡面、梨地、ヘアーライン目付け、模様、文字などの表面処理を行ってもよい。また、上記硬化処理を行わずに表面処理のみを行っても電波の受信特性には影響がなかった。
【実施例２】
【００５５】
図６は本発明の実施例２に係る電波時計を示す断面部分図、図７は図６に示す電波時計の裏蓋、胴等を示す裏面図、図８は図６に示すアンテナユニットの斜視図である。
【００５６】
本実施例における時計ケースは、外周部を形成する胴６０と、その表面側端部に取り付けられる風防６１と、胴６０内に配置される中枠６３と、胴６０の裏面側端部に取り付けられる裏蓋６４と、を有している。
【００５７】
胴６０は、円筒状をなし、その表面側の段部６０ａに風防６１が取り付けられている。この胴６０の裏面側の端面６０ｃには裏面方向及び内方が開口する切欠段部からなるアンテナユニット収容部６０ｄが設けられている。このアンテナユニット収容部６０ｄは、図７に示すように、裏面側から見た平面形状が胴６０の外形に沿ってわん曲した略扇形をなしている。尚、この平面形状は後述するアンテナユニットの形状に合わせて矩形に設定しても良い。また、この胴６０は、実施例１の外胴５０と同様に金属等の導電性材料からなるものであり、その具体的材料も実施例１と同様にＳＵＳ３１６Ｌ等のステンレス鋼、チ
タン、チタン合金等が使用され、その表面処理、硬化処理に関しても実施例１と同様に施す事が可能なものとなっている。
【００５８】
この胴６０のアンテナユニット収容部６０ｄに収められているアンテナユニット６２は、アンテナ６２ａと、このアンテナ６２ａを内部に収める容器６２ｂとから構成されている。この容器６２ｂは、電気抵抗率が低い材料又は樹脂等の非導電性材料から構成されている。本実施例におけるアンテナ６２ａは、樹脂製の容器６２ｂを成形するときにインサートモールドすることにより内部に収められている。このアンテナユニット６２における容器６２ｂの材質は、実施例１における内胴５２と同様に合成樹脂、セラミック、電気抵抗率が低い金、銀、銅、黄銅、アルミニウム、マグネシウム、亜鉛又はこの金属元素を少なくとも１種含有する合金などが使用されており、これに伴う表面処理に関しても実施例１と同様の処理が可能となっている。また、このアンテナユニット６２の容器６２ｂの裏面側端面の内方角部にはパッキン６５を収めるための段部６２ｃが設けられている。
【００５９】
裏蓋６４は胴６０の裏面側の開口部６０ｅ（図７）を塞ぎ、本実施例においては胴６０の端面６０ｃにネジ６９を用いて取り付けられている。この裏蓋６４は、胴６０のアンテナユニット収容部６０ｄに対応する部分に切欠部６４ａを有している。この切欠部６４ａは、アンテナユニット収納部６０ｄ内に収められるアンテナユニット６２よりもその平面方向の開口部分が小さくなるように設定されており、切欠部６４ａの縁部分にてアンテナユニット６２の周方向の両端と内側端部を押さえるように構成されている。このため、アンテナユニット６２は、この切欠部６４ａから脱落することなく切欠部６４ａ裏面方向に露出することになる。また、この裏蓋６４は、実施例１の裏蓋５４と同様に導電性材料からなり、その具体的な材料も実施例１と同様にＳＵＳ３１６Ｌ等のステンレス鋼、チタン、チタン合金等が使用され、その表面処理や硬化処理に関しても実施例１と同様に施す事が可能となっている。
【００６０】
本実施例における中枠６３、モジュール６６、表示板６７等の構造、材質、表面処理等は、実施例１の中枠５３、モジュール５６、表示板５７等と全く同一のものとなっている。
【００６１】
上記構成からなる本実施例の電波時計においては、アンテナ６２ａを電気抵抗率が低い材料又は非導電性材料からなる容器６２ｂに収めているため、アンテナ６２ａと胴６０との間の距離を大きくすることができ、また、アンテナユニット６２が裏蓋６４の切欠部６４ａから露出することでアンテナ６２ａの受信能力を高めることができる。この結果、胴６０と裏蓋６４に金属等の導電性材料を使用しても受信障害が生じることがなく、電波信号を常時安定して受信することが可能となる。
【００６２】
尚、本実施例における具体的材質の選定等に関しても、実施例１と同様に前述した実験結果に基づいて決定されており、表面処理あるいは硬化処理の条件に関しても実施例１と同様に設定されている。
【００６３】
また、アンテナユニット６２の容器６２ｂの材質によっては損傷あるいは破損し易いこともあるため、図９に示すように、裏蓋６４の切欠部６４ａの中央に径方向外方へ突出する押さえツバ部６４ｂを設けても良い。この押さえツバ部６４ｂを設けることでアンテナユニット６２の中央部分を保護することができる。また、押さえツバ部６４ｂを設けると、この押さえツバ部６４ｂでアンテナユニット６２を押さえて固定することも可能となる。尚、アンテナ６２ａは、その両端部から電波信号を受信するため、中央部分が押さえツバ部６４ｂで遮られても両端部が開放されていれば受信能力が低下することはない。
【実施例３】
【００６４】
図１０は本発明の実施例３に係る電波時計を示す断面部分図、図１１は図１０に示す電波時計の裏面図である。
【００６５】
本実施例における時計ケースは、外側部を形成する外胴７０と、その表面側端部に取り付けられる風防７１と、外胴７０内に装着される内胴７２と、この内胴７２内に配置される中枠７３と、外胴７０の裏面側端部に取り付けられる裏蓋７４と、この裏蓋７４の内面に取り付けられる内面シート８０と、を有している。
【００６６】
外胴７０は、平面形状が矩形をなす枠状をなし、その表面側の段部７０ａに風防７１が取り付けられる。また、外胴７０の裏面側の端面７０ｃにはパッキン７５を収める凹部７０ｄが設けられている。この外胴７０は、実施例１の外胴５０と同様に金属等の導電性材料からなるものであり、その具体的な材料も実施例１と同様にＳＵＳ３１６Ｌ等のステンレス鋼、チタン、チタン合金等が使用されており、表面処理や硬化処理に関しても実施例１と同様に可能なものとなっている。
【００６７】
内胴７２は、外胴７０の内部寸法に適合する外部寸法を有する平面形状が矩形をなす枠状をなすものであり、外胴７０の内側上方にある内側段部７０ｂに当接することで位置決めされている。この内胴７２は、実施例１の内胴５２と同様に電気抵抗率が低い材料又は樹脂等の非導電性材料で構成されており、その具体的な材料も実施例１と同様に合成樹脂、セラミック、電気抵抗率が低い金、銀、銅、黄銅、アルミニウム、マグネシウム、亜鉛又はこの金属元素を少なくとも１種含有する合金などが使用されており、これに伴う表面処理に関しても実施例１と同様の処理が可能となっている。
【００６８】
裏蓋７４は外胴７０の裏面側の開口部７０ｅを塞ぎ、本実施例においては外胴７０の端面７０ｃにネジ７９を用いて取り付けられている。この裏蓋７４は、実施例１の裏蓋５４と同様に導電性材料からなり、その具体的な材料も実施例１と同様にＳＵＳ３１６Ｌ等のステンレス鋼、チタン、チタン合金等が使用されており、その材料に基づく表面処理、硬化処理に関しても実施例１と同様に施すことが可能なものとなっている。
【００６９】
内面シート８０は内胴７２の内側に位置するように裏蓋７４の内面に取り付けられている。この内面シート８０は上記内胴７２や実施例１の内胴５２と同様に合成樹脂、セラミック、電気抵抗率が低い金、銀、銅、黄銅、アルミニウム、マグネシウム、亜鉛又はこの金属元素を少なくとも１種含有する合金などが使用されており、これに伴う表面処理に関しても実施例１と同様の処理が可能となっている。
【００７０】
中枠７３は、内胴７２の内部寸法に適合すると共に平面形状が矩形をなす枠状をなすものであり、モジュール７６の外側部７６ａ等を支持するものである。この中枠７３は、モジュール７６と内胴７２との間に一定の間隔を設けると共に、この中枠７３と内面シート８０との間にも一定の間隔があくようにモジュール７６の外側部７６ａの上方に位置するように配設されている。また、この中枠７３は、実施例１の中枠５３と同様に電気抵抗率が低い材料又は非導電性材料からなり、その具体的な材質も実施例１と同様に合成樹脂、セラミック、電気抵抗率が低い金、銀、銅、黄銅、アルミニウム、マグネシウム、亜鉛又はこの金属元素を少なくとも１種含有する合金などが使用されており、これに伴う表面処理に関しても実施例１と同様の処理が可能となっている。
【００７１】
上記のような時計ケース構造を有する電波時計におけるアンテナ７８は、モジュール７６の外側部７６ａの下方に取り付けられている。このアンテナ７８は、内胴７２、中枠７３及び内面シート８０によって囲まれた収納スペースＳ内に収められている。このように、アンテナ７８は、電気抵抗率が低い材料又は非導電性材料からなる内胴７２、中枠７３及び内面シート８０によって囲まれているため、アンテナ７８と外胴７０や裏蓋７４との
間の距離を大きくすることができ、アンテナ７８の受信能力を高めることができる。この結果、外胴７０と裏蓋７４に金属等の導電性材料を使用しても受信障害が生じることがなく、電波信号を常時安定して受信することができる。
【００７２】
尚、本実施例における具体的材質の選定等に関しても、実施例１と同様に前述した実験結果に基づいて決定されており、表面処理あるいは硬化処理の条件に関しても実施例１と同様に設定されている。
【産業上の利用可能性】
【００７３】
本発明の電波時計は、外胴や裏蓋に通常の時計と同じステンレス鋼、チタン等の材料を使用することができるので、特に外観に高級感が求められる電波時計に使用することが適している。また、外胴、裏蓋等を電波時計以外の一般的な時計と共通化することが可能となる。
【図面の簡単な説明】
【００７４】
【図１】本発明の実施例１に係る電波時計を示す断面部分図である。
【図２】図１に示す電波時計のケース構造を示す分解斜視図である。
【図３】図１に示す電波時計の裏面図である。
【図４】図１に示す電波時計をその竜頭の軸線に沿う平面で切断した切断平面図である。
【図５】図３に示す電波時計のツバ部の変更例を示す裏面部分図である。
【図６】本発明の実施例２に係る電波時計を示す断面部分図である。
【図７】図６に示す電波時計の裏蓋及び胴の裏面図である。
【図８】図６に示すアンテナユニットの斜視図である。
【図９】図７に示す裏蓋の切欠部の変更例を示す裏面図である。
【図１０】本発明の実施例３に係る電波時計を示す断面部分図である。
【図１１】図１０に示す電波時計の裏面図である。
【図１２】受信状態の優劣を示すアンテナの利得およびＱ値の算出例を示す説明図である。
【図１３】（ａ）は実験用外装を用いた受信実験の実験用設備を示す説明図、（ｂ）は実験用外装を用いた受信実験の実験用設備を示す説明図である。
【図１４】電波時計の機能の概略図を示すブロック図である。
【図１５】ケースの一部に金属を用いた電波時計の構造の従来例を示す断面図である。
【符号の説明】
【００７５】
１  アンテナ
２  電波時計受信機
３  ＣＰＵ
４  表示駆動部
５  入力装置
１０  ケース
１１  胴
１２  裏蓋
１３  風防
１４  ムーブメント
１５  文字板
１６  針
１７  バーアンテナ
１８  磁芯部材
２０  コイル
２１  導線
２２  縁枠
２３  ガラス
３０、４０  実験用外装
３０ａ  ケース部
３０ｂ  蓋部
３１  実験用アンテナ
３２  樹脂板
３３  送信アンテナ
４０ａ  外胴部
４０ｂ  蓋部
４０ｃ  内胴部
５０    外胴
５０ａ          段部
５０ｂ  内側段部
５０ｃ  端面
５１    風防
５２    内胴
５２ａ  アンテナ収容部
５２ｂ  開口部
５２ｃ  端面
５２ｄ  開口部
５３    中枠
５４    裏蓋
５４ａ  中子
５４ｂ  外周面
５４ｃ  ツバ部
５６    モジュール
５７    表示板
５８    アンテナ
５９    ネジ
６０    胴
６０ａ  段部
６０ｃ  端面
６０ｄ  アンテナユニット収容部
６２    アンテナユニット
６２ａ  アンテナ
６２ｂ  容器
６２ｃ  段部
６３    中枠
６４    裏蓋
６４ａ  切欠部
６４ｂ  押さえツバ部
６５    パッキン
６６    モジュール
６７    表示板
６９    ネジ
７０    外胴
７０ｂ  内側段部
７０ｃ  端面
７０ｄ  凹部
７０ｅ  開口部
７１    風防
７２    内胴
７３    中枠
７４    裏蓋
７５    パッキン
７６    モジュール
７７    表示板
７９    ネジ
【図１】
2005257582.tif 000003
【図２】
2005257582.tif 000004
【図３】
2005257582.tif 000005
【図４】
2005257582.tif 000006
【図５】
2005257582.tif 000007
【図６】
2005257582.tif 000008
【図７】
2005257582.tif 000009
【図８】
2005257582.tif 000010
【図９】
2005257582.tif 000011
【図１０】
2005257582.tif 000012
【図１１】
2005257582.tif 000013
【図１２】
2005257582.tif 000014
【図１３】
2005257582.tif 000015
【図１４】
2005257582.tif 000016
【図１５】
2005257582.tif 000017